(57)【要約】  本発明の目的は、リチウムチタン複合酸化物を有する負極と、Ｎｉ含有率の高いリチウム含有遷移金属酸化物とＮｉ含有率が低く（Ｎｉ含有率０も含む）Ｃｏ含有率の高いリチウム含有遷移金属酸化物を有する正極との組み合わせにおいて、電池のＩＶ抵抗の増加を抑制することが可能な非水電解質二次電池を提供することにある。  本発明の非水電解質二次電池は、正極と、負極と、正極と負極との間に配置されたセパレータと、非水電解質と、を備える非水電解質二次電池である。正極は、Ｌｉを除く金属元素のモル総量に対するＮｉの割合が３０モル％以上である第一リチウム含有遷移金属酸化物と、Ｌｉを除く金属元素のモル総量に対するＣｏの割合が６０モル％以上であって、Ｎｉの割合が２０モル％以下である第二リチウム含有遷移金属酸化物と、タングステン元素と、を含む。負極は、リチウムチタン複合酸化物を含む。【特許請求の範囲】
【請求項１】
正極と、負極と、正極と負極との間に配置されたセパレータと、非水電解質と、を備える非水電解質二次電池であって、  前記正極は、Ｌｉを除く金属元素のモル総量に対するＮｉの割合が３０モル％以上である第一リチウム含有遷移金属酸化物と、Ｌｉを除く金属元素のモル総量に対するＣｏの割合が６０モル％以上であって、Ｎｉの割合が２０モル％以下である第二リチウム含有遷移金属酸化物と、タングステン元素と、を含み、  前記負極は、リチウムチタン複合酸化物を含む、非水電解質二次電池。
【請求項２】
前記正極中に含まれる前記タングステン元素の一部は、前記第一リチウム含有遷移金属酸化物及び前記第二リチウム含有遷移金属酸化物のうち少なくともいずれか一方に固溶した状態で存在し、前記正極中に含まれる前記タングステン元素の他の一部は、タングステン化合物として、前記第一リチウム含有遷移金属酸化物及び前記第二リチウム含有遷移金属酸化物のうち少なくともいずれか一方の表面に付着した状態で存在している、請求項１に記載の非水電解質二次電池。
【請求項３】
前記タングステン化合物のタングステン元素は、前記リチウム含有遷移金属酸化物中のＬｉを除く金属元素のモル総量に対して、０．０１〜３．０モル％含まれている、請求項２に記載の非水電解質二次電池。
【請求項４】
前記リチウム含有遷移金属酸化物に固溶した状態で存在するタングステン元素は、前記リチウム含有遷移金属酸化物中のＬｉを除く金属元素のモル総量に対して、０．０１〜３．０モル％含まれている、請求項１〜３のいずれか１項に記載の非水電解質二次電池。
【請求項５】
前記タングステン化合物は酸化タングステンである、請求項２〜４のいずれか１項に記載の非水電解質二次電池。
【請求項６】
前記酸化タングステンは、ＷＯ３である、請求項５に記載の非水電解質二次電池。
【発明の詳細な説明】
【技術分野】
【０００１】  本発明は、非水電解質二次電池の技術に関する。
【背景技術】
【０００２】  現在、非水電解質二次電池は、携帯電話、ノートパソコン、スマートフォン等の移動情報端末といったコンシュマー用途に加えて、電動工具、電気自動車（ＥＶ）、ハイブリッド電気自動車（ＨＥＶ、ＰＨＥＶ）等の動力用電源としても注目されており、さらなる用途拡大が見込まれている。こうした動力用電源では、長時間の使用が可能となるような高容量化や、比較的短時間に大電流充放電を繰り返す場合の出力特性の向上等が求められる。【０００３】  リチウムチタン複合酸化物を負極活物質に用いた非水電解質二次電池は、高い電位による安定性を有するため、新たな用途への期待が高まっている。【０００４】  リチウムチタン複合酸化物を負極活物質に用いると、負極の不可逆容量が小さくなるため、Ｎｉ量の多いリチウム含有遷移金属酸化物を正極活物質に用いた正極と組み合わせた場合、一般的に、正極の不可逆容量が負極の不可逆容量よりも大きくなり、放電末期に放電終止が正極規制となる。特に、層状構造を有するリチウム含有遷移金属酸化物を正極活物質に用いた場合、放電末期に放電終止が正極規制となっていると、正極活物質が過放電されやすいため、充放電サイクルにおける正極活物質の劣化が引き起こされる場合がある。【０００５】  特許文献１には、Ｎｉ量が少ないリチウム含有遷移金属酸化物を正極活物質に用いて、正極の不可逆容量を小さくすることが開示されている。【０００６】  特許文献２には、正極中にＮｉ量が多いリチウム含有遷移金属酸化物とＮｉ量が少ないリチウム含有遷移金属酸化物とを混合することで、正極の不可逆容量を大きくすることが開示されている。
【先行技術文献】
【特許文献】
【０００７】
【特許文献１】特開２００７−６６８３４号公報
【特許文献２】特開２０１２−１４２１５７号公報
【発明の概要】
【０００８】  一般的に、Ｎｉ含有率が低くＣｏ含有率の高いリチウム含有遷移金属酸化物は、Ｎｉ含有率の高いリチウム含有遷移金属酸化物と比較して、正極の不可逆容量は小さい傾向にある。そこで、リチウムチタン複合酸化物を有する負極と、Ｎｉ含有率の高いリチウム含有遷移金属酸化物と、Ｎｉ含有率が低くＣｏ含有率の高いリチウム含有遷移金属酸化物とを有する正極とを組み合わせることで、正極の不可逆容量を負極の不可逆容量より小さくして、放電末期に放電終止を負極規制とすることが考えられる。
【０００９】  しかし、上記負極と正極を組み合わせた場合、電池のＩＶ抵抗、特に高温保存（例えば、６０℃以上）による電池のＩＶ抵抗が増加するという問題があり、その結果、電池の出力特性が低下する場合がある。
【００１０】  本開示の目的は、リチウムチタン複合酸化物を有する負極と、Ｎｉ含有率の高いリチウム含有遷移金属酸化物とＮｉ含有率が低く（Ｎｉ含有率０も含む）Ｃｏ含有率の高いリチウム含有遷移金属酸化物を有する正極との組み合わせにおいて、電池のＩＶ抵抗の増加を抑制することが可能な非水電解質二次電池を提供することにある。
【００１１】  本開示の一態様は、正極と、負極と、正極と負極との間に配置されたセパレータと、非水電解質と、を備える非水電解質二次電池であって、正極は、Ｌｉを除く金属元素のモル総量に対するＮｉの割合が３０モル％以上である第一リチウム含有遷移金属酸化物と、Ｌｉを除く金属元素のモル総量に対するＣｏの割合が６０モル％以上であって、Ｎｉの割合が２０モル％以下である第二リチウム含有遷移金属酸化物と、タングステン元素と、を含み、負極は、リチウムチタン複合酸化物を含む非水電解質二次電池である。
【００１２】  本開示の一態様によれば、電池のＩＶ抵抗の増加を抑制することが可能となる。
【発明を実施するための形態】
【００１３】  （本開示の基礎となった知見）  リチウムチタン複合酸化物を含む負極と、Ｎｉ含有率の高いリチウム含有遷移金属酸化物とＮｉ含有率が低くＣｏ含有率の高いリチウム含有遷移金属酸化物を有する正極とを組み合わせることで、放電末期に放電終止を負極規制とすることが可能となる一方で、電池のＩＶ抵抗の増加、特に高温保存（例えば、６０℃以上）による電池のＩＶ抵抗の増加が低下するという問題があり、電池の出力特性の低下に繋がり易い。本発明者らは、鋭意検討した結果、上記負極と正極との組み合わせでは、充放電の繰り返しによって、主にＮｉ含有率が低くＣｏ含有率の高いリチウム含有遷移金属酸化物から溶出したＣｏが、負極上に析出することで、負極抵抗が上昇し、電池のＩＶ抵抗が増加することを見出した。本発明者らは、上記知見に基づき、以下に説明する各態様の発明を想到するに至った。
【００１４】  本開示の一態様である非水電解質二次電池は、正極と、負極と、正極と負極との間に配置されたセパレータと、非水電解質と、を備える非水電解質二次電池である。前記正極は、Ｌｉを除く金属元素のモル総量に対するＮｉの割合が３０モル％以上である第一リチウム含有遷移金属酸化物と、Ｌｉを除く金属元素のモル総量に対するＣｏの割合が６０モル％以上であって、Ｎｉの割合が２０モル％以下である第二リチウム含有遷移金属酸化物と、タングステン元素と、を含み、前記負極は、リチウムチタン複合酸化物を含む。そして、本開示の一態様である非水電解質二次電池によれば、電池のＩＶ抵抗の増加、特に、高温保存（例えば６０℃以上）による電池のＩＶ抵抗の増加を抑制することが可能となる。
【００１５】  このメカニズムは十分に明らかになっていないが、以下のことが考えられる。正極中のタングステンは、電池の充放電によって、コバルトと共に正極から溶出して、負極上で析出し、負極上でコバルトとタングステンが共存した状態となっていると考えられる。このように、負極上で、コバルトとタングステンが共存することで、リチウムチタン複合酸化物を含む負極の反応活性が上がり、特異的に高い負極抵抗上昇抑制効果が得られると考えられる。その結果、電池のＩＶ抵抗の増加が抑制され、ひいては電池の出力特性の低下が抑制されると考えられる。
【００１６】  本開示の別の態様である非水電解質二次電池は、正極中に含まれるタングステン元素の一部は、上記第一リチウム含有遷移金属酸化物及び上記第二リチウム含有遷移金属酸化物のうち少なくともいずれか一方に固溶した状態で存在する。そして、正極中に含まれるタングステン元素の他の一部は、タングステン化合物として、上記第一リチウム含有遷移金属酸化物及び上記第二リチウム含有遷移金属酸化物のうち少なくともいずれか一方の表面に付着した状態で存在している。これにより、単にタングステン元素が固溶したリチウム含有遷移金属酸化物を正極とした場合や、単にタングステン化合物とリチウム含有遷移金属酸化物との混合物を正極とした場合と比較して、電池のＩＶ抵抗の増加を抑制することが可能となる。
【００１７】  本開示の別の態様である非水電解質二次電池は、リチウム含有遷移金属酸化物の表面に付着した状態で存在しているタングステン化合物のタングステン元素が、上記リチウム含有遷移金属酸化物中のＬｉを除く金属元素のモル総量に対して、０．０１〜３．０モル％含まれている。これにより、当該タングステン化合物のタングステン元素が上記範囲外の場合と比較して、電池のＩＶ抵抗の増加を抑制することが可能となる。
【００１８】  本開示の別の態様である非水電解質二次電池は、リチウム含有遷移金属酸化物に固溶した状態で存在するタングステン元素が、上記リチウム含有遷移金属酸化物中のＬｉを除く金属元素のモル総量に対して、０．０１〜３．０モル％含まれている。これにより、当該タングステン元素が上記範囲外の場合と比較して、電池のＩＶ抵抗の増加を抑制することが可能となる。
【００１９】  以下に、本開示の一態様である非水電解質二次電池の一例について説明する。
【００２０】  本開示の一態様である非水電解質二次電池は、負極と、正極と、正極と負極との間に配置されたセパレータと、非水電解質とを備える。非水電解質二次電池の構造の一例としては、正極及び負極がセパレータを介して巻回されてなる電極体と、非水電解質とが外装体に収容された構造が挙げられる。或いは、巻回型の電極体の代わりに、正極及び負極がセパレータを介して積層されてなる積層型の電極体など、他の形態の電極体が適用されてもよい。非水電解質二次電池は、例えば円筒型、角型、コイン型、ボタン型、ラミネート型など、いずれの形態であってもよい。
【００２１】  ＜負極＞  負極は、例えば金属箔等からなる負極集電体と、当該集電体上に形成された負極合剤層とで構成されることが好適である。負極集電体には、負極の電位範囲で安定な金属の箔、当該金属を表層に配置したフィルム等を用いることができる。負極合剤層は、負極活物質の他に、結着剤、導電剤等を含むことが好適である。
【００２２】  上記負極活物質は、リチウムチタン複合酸化物を含む。リチウムチタン複合酸化物は、出力および充放電時の安全性等の点から、チタン酸リチウムが好ましい。チタン酸リチウムとしては、スピネル型結晶構造を有するチタン酸リチウムが好ましい。スピネル型結晶構造を有するチタン酸リチウムとしては、Ｌｉ４＋ＸＴｉ５Ｏ１２（０≦Ｘ≦３）が例示される。スピネル型結晶構造を有するチタン酸リチウムは、リチウムの挿入脱離に伴う膨張収縮が小さく、劣化しにくいため、耐久性に優れた電池が得られる。スピネル構造を有することは、Ｘ線回折などにより容易に確認することができる。
【００２３】  リチウムチタン複合酸化物の比表面積は、ＢＥＴ法による測定で、例えば２ｍ２／ｇ以上であり、好ましくは３ｍ２／ｇ以上であり、より好ましくは４ｍ２／ｇ以上である。比表面積が２ｍ２／ｇ未満になると、入出力特性が低下する場合がある。また、リチウムチタン複合酸化物の比表面積が大きすぎると、結晶性が低下し、耐久性を損なう場合があることから、８ｍ２／ｇ以下であることが好ましい。
【００２４】  リチウムチタン複合酸化物中のＴｉ元素の一部はＴｉとは異なる１種以上の元素で置換されていてもよい。リチウムチタン複合酸化物のＴｉ元素の一部をＴｉとは異なる１種以上の元素で置換することにより、リチウムチタン複合酸化物よりも大きな不可逆容量率を有し、負極規制の非水電解質二次電池の実現が容易となる。Ｔｉと異なる元素としては、例えば、マンガン（Ｍｎ）、鉄（Ｆｅ）、バナジウム（Ｖ）、ホウ素（Ｂ）、及びニオブ（Ｎｂ）等が挙げられる。
【００２５】  リチウムチタン複合酸化物の平均一次粒子径は、例えば０．１μｍ〜１０μｍであることが好ましく０．３〜１．０μｍであることがより好ましい。平均一次粒子径が０．１μｍ未満になると、一次粒子界面が多くなりすぎて、充放電サイクルにおける膨張収縮により、粒子の割れが発生しやすくなる場合がある。一方、平均粒子径が１０μｍを超えると、一次粒子界面の量が少なくなりすぎて、特に出力特性が低下する場合がある。
【００２６】  負極集電体には、導電性を有する薄膜体、負極の電位範囲で安定な金属箔や合金箔、金属表層を有するフィルム等を用いることが好適である。リチウムチタン複合酸化物を用いる場合、アルミニウム箔が好ましいが、例えば、銅箔、ニッケル箔、またはステンレス箔などを用いてもよい。
【００２７】  結着剤としては、フッ素系樹脂、ＰＡＮ、ポリイミド系樹脂、アクリル系樹脂、ポリオレフィン系樹脂等が挙げられる。有機系溶媒を用いて負極合剤スラリーを調製する場合は、ポリフッ化ビニリデン（ＰＶｄＦ）等を用いることが好ましい。
【００２８】  ＜正極＞  正極は、例えば金属箔等の正極集電体と、正極集電体上に形成された正極合剤層とで構成される。正極集電体には、アルミニウムなどの正極の電位範囲で安定な金属の箔、当該金属を表層に配置したフィルム等を用いることができる。正極合剤層は、正極活物質を含み、その他に、導電剤及び結着剤を含むことが好適である。
【００２９】  正極活物質は、Ｌｉを除く金属元素のモル総量に対するＮｉの割合が３０モル％以上である第一リチウム含有遷移金属酸化物と、Ｌｉを除く金属元素のモル総量に対するＣｏの割合が６０モル％以上であって、Ｎｉの割合が２０モル％以下である第二リチウム含有遷移金属酸化物と、タングステン元素とを含む。
【００３０】  通常、第一リチウム含有遷移金属酸化物と第二リチウム含有遷移金属酸化物を含有する正極を用いた場合、電池の充放電に伴い、主に第二リチウム含有遷移金属酸化物からＣｏが溶出して負極上に析出し、負極抵抗を上昇させてしまう。
【００３１】  しかし、本開示の正極によれば、前述したように、正極中のタングステンと、主に第二リチウム含有遷移金属酸化物中のコバルトが、電池の充放電に伴い、負極上で析出し共存する。これにより、リチウムチタン複合酸化物を含む負極の反応活性が上がり、特異的に高い負極抵抗上昇抑制効果が得られると考えられる。その結果、電池のＩＶ抵抗の増加を抑制することが可能となる、ひいては電池の出力特性の低下抑制に繋がると考えられる。
【００３２】  タングステン元素は、正極活物質中にどのような形態で存在していてもよく、例えば、第一リチウム含有遷移金属酸化物や第二リチウム含有遷移金属酸化物に固溶した状態（すなわち、タングステン元素を含む第一リチウム含有遷移金属酸化物やタングステン元素を含むリチウム含有遷移金属酸化物の形態）で存在していてもよいし、タングステン化合物として、第一リチウム含有遷移金属酸化物や第二リチウム含有遷移金属酸化物の粒子表面に付着した状態（第一及び第二リチウム含有遷移金属酸化物と固溶していない非固溶状態）で存在していてもよいし、両方の状態が共存していてもよい。電池の出力特性の低下をより抑制する等の点で、正極中に含まれるタングステン元素の一部は、第一リチウム含有遷移金属酸化物及び第二リチウム含有遷移金属酸化物のうち少なくともいずれか一方に固溶した状態で存在し、正極中に含まれるタングステン元素の他の一部は、タングステン化合物として、第一リチウム含有金属酸化物及び第二リチウム含有遷移金属酸化物のうち少なくともいずれか一方の表面に付着した状態で存在していることが好ましい。
【００３３】  リチウム含有金属酸化物の粒子表面に付着したタングステン化合物のタングステン元素の割合は、リチウム含有遷移金属酸化物中のリチウムを除く遷移金属のモル総量に対し、０．０１〜３．０モル％であることが好ましく、０．０３〜２．０モル％であることがより好ましく、特に０．０５〜１．０モル％であることがより好ましい。上記タングステン化合物のタングステン元素の割合が０．０１モル％未満であると、負極上に析出するコバルト量に対するタングステン量が不十分となり、上記範囲を満たす場合と比較して、電池のＩＶ抵抗が増加する場合がある。また、上記タングステン化合物のタングステン元素の割合が３．０モル％を超えると、負極上に析出するタングステン量が多くなり過ぎて、被膜のイオン伝導性が低下し、上記範囲を満たす場合と比較して、電池容量が低下する場合がある。
【００３４】  タングステン化合物は酸化タングステンであることが好ましい。その場合、リチウム含有遷移金属酸化物の表面には、酸化タングステンが点在して付着していることが好ましく、表面に均一に点在して付着していることがより好ましい。酸化タングステンとしては、具体的には、ＷＯ３、ＷＯ２、Ｗ２Ｏ３が挙げられる。これらの中では、価数が大きく、少量で、コバルトと共存した際に抵抗上昇抑制効果の高い被膜が形成されやすい等の点で、ＷＯ３がより好ましい。
【００３５】  リチウム含有遷移金属酸化物に固溶したタングステン元素の割合は、リチウム含有遷移金属酸化物中のリチウムを除く遷移金属のモル総量に対して、０．０１〜３．０モル％が好ましく、０．０３〜２．０モル％がより好ましく、特に０．０５〜１．０モル％であることがより好ましい。固溶したタングステン元素の割合が０．０１モル％未満であると、負極上に析出するコバルト量に対するタングステン量が不十分となり、上記範囲を満たす場合と比較して、電池のＩＶ抵抗が増加する場合がある。また、固溶したタングステン元素の割合が３．０モル％を超えると、被膜に含まれるタングステン量が多くなり過ぎて、被膜のイオン伝導性が低下し、上記範囲を満たす場合と比較して、電池容量が低下する場合がある。なお、リチウム含有遷移金属酸化物にタングステンが固溶しているとは、タングステン元素が、リチウム含有遷移金属酸化物活物質中のニッケルやコバルト等の遷移金属の一部と置換され、リチウム含有遷移金属酸化物の内部（結晶中）に存在している状態のことである。
【００３６】  リチウム含有遷移金属酸化物にタングステンが固溶していることや、固溶量の測定は、以下の方法が挙げられる。例えば、リチウム含有遷移金属酸化物の粉末を切断もしくは表面を削るなどして、一次粒子内部をオージェ電子分光法（Auger electron spectroscopy；ＡＥＳ）、二次イオン質量分析法(Secondary Ion Mass Spectrometry；ＳＩＭＳ)、透過型電子顕微鏡（Transmission Electron Microscope; ＴＥＭ）−エネルギー分散型X線分析(Energy dispersive X-ray spectrometry；ＥＤＸ)、電子線マイクロアナライザ（Electron Probe MicroAnalyser；ＥＰＭＡ）などを用いてタングステンの定性、定量分析を行うとで、リチウム含有遷移金属酸化物にタングステンが固溶していることを確認することができ、また固溶量を測定することができる。
【００３７】  また、リチウム含有金属酸化物に固溶および付着したタングステン総量の測定は、例えば、リチウム含有遷移金属酸化物の粉末を酸溶液で２０分間洗浄し、酸溶液中に溶出したタングステン量を誘導結合プラズマイオン化（ＩＣＰ）発光分析法により測定することにより求められる。前述の固溶量と総量の測定結果より、リチウム含有金属酸化物に固溶していないタングステン付着量を算出することができる。
【００３８】  第一リチウム含有遷移金属酸化物は、Ｌｉを除く金属元素のモル総量に対するＮｉの割合が３０モル％以上であるリチウム含有遷移金属酸化物であれば特に制限されるものではなく、一般式として、例えばＬｉＭｅｘＯ２（Ｍｅは一種以上の金属元素であり、うちＮｉが３０％以上）で表される。
【００３９】  第一リチウム含有遷移金属酸化物は、例えば、ニッケル（Ｎｉ）以外に、マンガン（Ｍｎ）、コバルト（Ｃｏ）等の他の遷移金属を少なくとも１種を含有するものでもよい。また、第一リチウム含有遷移金属酸化物は、例えばアルミニウム（Ａｌ）、マグネシウム（Ｍｇ）等の非遷移金属を含有していてもよい。具体例としては、Ｎｉ−Ｃｏ−Ｍｎ系、Ｎｉ−Ｃｏ−Ａｌ系、Ｎｉ−Ｍｎ−Ａｌ系等のリチウム遷移金属酸化物等が挙げられる。また、これらを単独で用いてもよいし、混合して用いてもよい。
【００４０】  上記の中では、出力特性及び回生特性等の点で、Ｎｉ−Ｃｏ−Ｍｎ系のリチウム遷移金属酸化物が好ましい。Ｎｉ−Ｃｏ−Ｍｎ系のリチウム遷移金属酸化物の例としては、ＮｉとＣｏとＭｎとのモル比が、１：１：１、５：２：３、４：４：２、５：３：２、６：２：２、５５：２５：２０、７：２：１、７：１：２、８：１：１である等を用いることができる。
【００４１】  上記Ｎｉ−Ｃｏ−Ａｌ系のリチウム含有遷移金属酸化物の例としては、ＮｉとＣｏとＡｌとのモル比が、８２：１５：３、８２：１２：６、８０：１０：１０、８０：１５：５、８７：９：４、９０：５：５、９５：３：２である等を用いることができる。
【００４２】  第二リチウム含有遷移金属酸化物は、Ｌｉを除く金属元素のモル総量に対するＣｏの割合が６０モル％以上であって、Ｎｉの割合が２０モル％以下であるリチウム含有遷移金属酸化物であれば特に制限されるものではなく、一般式として、例えばＬｉＭｅｙＯ２（Ｍｅは一種以上の金属元素であり、うちＣｏが６０％以上で、Ｎｉが２０％以下）で表される。
【００４３】  第二リチウム含有遷移金属酸化物は、例えば、コバルト（Ｃｏ）以外に、ニッケル（Ｎｉ）、マンガン（Ｍｎ）等の他の遷移金属を少なくとも1種を含有するものであってもよい。また、第二リチウム含有遷移金属酸化物は、例えばアルミニウム（Ａｌ）、マグネシウム（Ｍｇ）等の非遷移金属を含有していてもよい。具体例としては、コバルト酸リチウム系、Ｎｉ−Ｃｏ−Ｍｎ系等のリチウム遷移金属酸化物等が挙げられる。
【００４４】  なお、第一及び第二リチウム含有遷移金属酸化物は、上記例示した元素に制限されるものではなく、他の添加元素を含んでいてもよい。添加元素の例としては、ホウ素、マグネシウム、アルミニウム、チタン、バナジウム、鉄、銅、亜鉛、ニオブ、ジルコニウム、錫、タンタル、ナトリウム、カリウム、バリウム、ストロンチウム、カルシウム等が挙げられる。
【００４５】  第一及び第二リチウム含有遷移金属酸化物の平均粒径は、例えば２〜３０μｍであることが好ましい。第一及び第二リチウム含有遷移金属酸化物の粒子は、例えば１００ｎｍ〜１０μｍの一次粒子が結合した二次粒子の形態でもよい。なお、平均粒径は、例えば、散乱式粒度分布測定装置（ＨＯＲＩＢＡ製）で測定することができる。
【００４６】  第一及び第二リチウム遷移金属酸化物の粒子表面に付着するタングステン化合物の平均粒径は、第一及び第二リチウム含有遷移金属酸化物の平均粒径より小さいことが好ましく、特に、１／４より小さいことが好ましい。タングステン化合物が第一及び第二リチウム含有遷移金属酸化物より大きいと、リチウム含有遷移金属酸化物との接触面積が小さくなり、負極の抵抗上昇を抑制する効果が十分に発揮されない場合がある。
【００４７】  リチウム含有遷移金属酸化物にタングステンを固溶させる方法及び、リチウム含有遷移金属酸化物の表面にタングステン化合物を付着させる方法の一例について説明する。
【００４８】  まず、リチウム含有遷移金属酸化物にタングステンを固溶させる方法としては、原料となるニッケルを含む遷移金属酸化物又はコバルトを含む遷移金属酸化物、水酸化リチウムや炭酸リチウムなどのリチウム化合物、酸化タングステンなどのタングステン化合物を混合し、所定温度で焼成する方法等が挙げられる。焼成温度として６５０℃以上１０００℃以下であることが好ましく、特に７００℃から９５０℃であることが好ましい。６５０℃未満では水酸化リチウム等のリチウム化合物の分解反応が十分でなく反応が進行しにくく、１０００℃以上になると、カチオンミキシングが活発になり、Ｌｉ+の拡散を阻害してしまうため比容量が低下したり、負荷特性が低下したりする場合がある。
【００４９】  リチウム含有遷移金属酸化物の表面に酸化タングステンを付着させる方法としては、第一リチウム含有遷移金属酸化物や第二リチウム含有遷移金属酸化物と酸化タングステンとをあらかじめ機械的に混合して付着させる方法の他、導電剤と結着剤を混練する工程で酸化タングステンを添加する方法が挙げられる。
【００５０】  リチウム含有遷移金属酸化物は、前述の第一リチウム含有遷移金属酸化物及び第二リチウム含有遷移金属酸化物だけでなく、他の正極活物質を含んでいても良い。他の正極活物質としては、例えば、可逆的にリチウムイオンを挿入・脱離可能な化合物であれば特に限定されず、例えば、リチウムマンガン酸化物などのスピネル構造を有するものや、オリビン構造を有するもの等を用いることができる。
【００５１】  正極中には、リン酸化合物を含有していることが好ましい。リン酸化合物を含有させることにより、電池の使用初期の充放電時において、正極活物質上に、電解液の分解物からなる被膜が形成して、ＨＦによる正極活物質の腐食及び金属溶出が抑制される。これにより、正極活物質の腐食部分と電解液との更なる反応が抑制され、Ｈ２ガス、ＣＯガス及びＣＯ２ガス等が発生するのが抑制される。正極中のリン酸化合物は、リン酸リチウムであることが好ましい。前記リン酸リチウムは、Ｌｉ３ＰＯ４であることが好ましい。
【００５２】  結着剤は、フッ素系高分子、ゴム系高分子等が挙げられる。例えば、フッ素系高分子としてポリテトラフルオロエチレン（ＰＴＦＥ）、ポリフッ化ビニリデン（ＰＶｄＦ）、またはこれらの変性体等、ゴム系高分子としてエチレン−プロピレン−イソプレン共重合体、エチレン−プロピレン−ブタジエン共重合体等が挙げられる。これらを単独で用いてもよく、２種以上を組み合わせて用いてもよい。結着剤は、カルボキシメチルセルロース（ＣＭＣ）、ポリエチレンオキシド（ＰＥＯ）等の増粘剤と併用されてもよい。
【００５３】  導電剤としては、例えば、炭素材料としてカーボンブラック、アセチレンブラック、ケッチェンブラック、黒鉛、気相成長炭素（ＶＧＣＦ）、カーボンナノチューブ、カーボンナノファイバー等の炭素材料が挙げられる。これらを単独で用いてもよく、２種以上組み合わせて用いてもよい。
【００５４】  ＜セパレータ＞  セパレータは、例えば、ポリプロピレン製やポリエチレン製のセパレータ、ポリプロピレン−ポリエチレンの多層セパレータ、表面にアラミド系樹脂等の樹脂が塗布されたセパレータ、セルロースを含むセパレータなどが挙げられる。セパレータとしては、ポリプロピレンを含むセパレータを用いることが好ましい。
【００５５】  正極とセパレータとの界面、又は、負極とセパレータとの界面には、無機物のフィラーからなる層を配置してもよい。フィラーとしては、チタン、アルミニウム、ケイ素、マグネシウム等を単独もしくは複数用いた酸化物やリン酸化合物、またその表面が水酸化物等で処理されているもの等が挙げられる。
【００５６】  ＜非水電解質＞  非水電解質の溶媒としては、エチレンカーボネート、プロピレンカーボネート、ブチレンカーボネート、ビニレンカーボネート等の環状カーボネートや、ジメチルカーボネート、エチルメチルカーボネート、ジエチルカーボネート等の鎖状カーボネート等が挙げられる。また、これらの水素の一部または全部がフッ素化されているものでもよい。特に、ガス発生を抑制する等の点で、環状カーボネートを含むことが好ましい。環状カーボネートが含まれていると、リチウム含有遷移金属酸化物の表面に良質な被膜が形成されるため、ＨＦによる正極活物質の腐食及び金属溶出が抑制され、充放電サイクル時のガス発生が抑制される。
【００５７】  環状カーボネートとしては、ガス発生量の低減、優れた低温入出力特性等の点で、プロピレンカーボネートを用いることが好ましい。
【００５８】  また、低粘度、低融点で高いリチウムイオン伝導度を有する点で、環状カーボネートと鎖状カーボネートとの混合溶媒を用いることが好ましい。更に、この混合溶媒における環状カーボネートと鎖状カーボネートとの体積比は、２：８〜５：５の範囲に規制することが好ましい。
【００５９】  また、非水電解質は、酢酸メチル、酢酸エチル、酢酸プロピル、プロピオン酸メチル、プロピオン酸エチル、γ−ブチロラクトン等のエステルを含む化合物を含んでいても良い。また、プロパンスルトン等のスルホン基を含む化合物；１，２−ジメトキシエタン、１，２−ジエトキシエタン、テトラヒドロフラン、１，３−ジオキサン、１，４−ジオキサン、２−メチルテトラヒドロフラン等のエーテルを含む化合物を含んでいても良い。また、ブチロニトリル、バレロニトリル、ｎ−ヘプタンニトリル、スクシノニトリル、グルタロニトリル、アジポニトリル、ピメロニトリル、１，２，３−プロパントリカルボニトリル、１，３，５−ペンタントリカルボニトリル等のニトリルを含む化合物；ジメチルホルムアミド等のアミドを含む化合物等を含んでいても良い。また、これらの水素原子Ｈの一部がフッ素原子Ｆにより置換されている溶媒も用いることができる。
【００６０】  非水電解質の溶質としては、例えば、ＬｉＰＦ６、ＬｉＢＦ４、ＬｉＣＦ３ＳＯ３、ＬｉＮ（ＦＳＯ２）２、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（Ｃ２Ｆ５ＳＯ２）３、及びＬｉＡｓＦ６などが挙げられる。更にフッ素含有リチウム塩に、フッ素含有リチウム塩以外のリチウム塩〔Ｐ、Ｂ、Ｏ、Ｓ、Ｎ、Ｃｌの中の一種類以上の元素を含むリチウム塩（例えば、ＬｉＣｌＯ４、ＬｉＰＯ２Ｆ２等）〕を加えたものを用いても良い。特に、構造式にＦ元素を含む電解質塩を用いると、ＨＦによる正極活物質の腐食及び金属溶出が抑制される。
【実施例】
【００６１】  以下、実施例により本発明をさらに説明するが、本発明はこれらの実施例に限定されるものではない。【００６２】  ＜実施例１＞  ［正極活物質の作製］  共沈により得られた［Ｎｉ０．３５Ｃｏ０．３５Ｍｎ０．３０］（ＯＨ）２で表される水酸化物を５００℃で焼成して、ニッケルコバルトマンガン複合酸化物を得た。次に、炭酸リチウムと、上記で得たニッケルコバルトマンガン複合酸化物とを、リチウムと、ニッケル、コバルト及びマンガンの総量とのモル比が１．２０：１になるように、石川式らいかい乳鉢にて混合した。その後、この混合物を空気雰囲気中にて９００℃で２０時間熱処理後に粉砕することにより、Ｌｉ１．２［Ｎｉ０．３５Ｃｏ０．３５Ｍｎ０．３０］Ｏ２で表される第一リチウム含有遷移金属酸化物を得た。【００６３】  次に、共沈により得られた［Ｎｉ０．２Ｃｏ０．６Ｍｎ０．２］（ＯＨ）２で表される水酸化物を５００℃で焼成して、ニッケルコバルトマンガン複合酸化物を得た。炭酸リチウムと、上記で得たニッケルコバルトマンガン複合酸化物と、酸化タングステン（ＷＯ３）とを、リチウムと、ニッケル、コバルト及びマンガンの総量と、タングステンとのモル比が１．２０：１：０．００５になるように、石川式らいかい乳鉢にて混合した。その後、この混合物を空気雰囲気中にて９００℃で２０時間熱処理後に粉砕することにより、タングステンを固溶させたＬｉ１．２［Ｎｉ０．２Ｃｏ０．６Ｍｎ０．２］Ｏ２で表される第二リチウム含有遷移金属酸化物を得た。得られた粉末は、走査型電子顕微鏡（ＳＥＭ）による観察により、酸化タングステン（ＷＯ３）の未反応物が残っていないことを確認した。【００６４】  上記Ｌｉ１．２［Ｎｉ０．３５Ｃｏ０．３５Ｍｎ０．３０］Ｏ２と、上記タングステンを固溶させたＬｉ１．２［Ｎｉ０．２Ｃｏ０．６Ｍｎ０．２］Ｏ２とを、ハイビスディスパーミックス（プライミクス社製）を用いて混合し、正極活物質を作製した。得られた正極活物質中における、第一リチウム含有遷移金属酸化物中のニッケル、コバルト及びマンガンの総量と、第二リチウム含有遷移金属酸化物中のニッケル、コバルト及びマンガンの総量と、第二リチウム含有遷移金属酸化物中に固溶しているタングステンは、モル比で０．８００：０．２００：０．００１であった。これを正極活物質Ａ１とした。【００６５】  ［正極極板の作製］  正極活物質Ａ１と、導電剤としてのアセチレンブラックと結着剤としてのポリフッ化ビニリデンとを質量比が９１：７：２となるように秤量し、分散媒としてのＮ−メチル−２−ピロリドンを加えて、これらを混練して正極合剤スラリーを調製した。次いで、上記正極合剤スラリーを、アルミニウム箔からなる正極集電体の両面に塗布し、これを乾燥させた後、圧延ローラーにより圧延し、さらにアルミニウム製の集電タブを取り付けることにより、正極集電体の両面に正極合剤層が形成された正極極板を作製した。【００６６】  ［リチウムチタン複合酸化物の作製］  市販試薬であるＬｉＯＨ・Ｈ２ＯとＴｉＯ２の原料粉末を、Ｌｉ／Ｔｉのモル混合比が化学量論比よりもややＬｉ過剰となるように秤量し、これらを乳鉢で混合した。原料のＴｉＯ２には、アナターゼ型の結晶構造を有するものを用���た。混合後の原料粉末をＡｌ２Ｏ３製のるつぼに入れ、大気雰囲気中で８５０℃の熱処理を１２時間行い、Ｌｉ４Ｔｉ５Ｏ１２を得た。【００６７】  熱処理後の材料をるつぼから取り出して乳鉢にて粉砕し、Ｌｉ４Ｔｉ５Ｏ１２の粗粉末を得た。得られたＬｉ４Ｔｉ５Ｏ１２粗粉末の粉末Ｘ線回折（リガク製）による測定を行ったところ、空間群がＦｄ−３ｍに帰属されるスピネル型構造からなる単相の回折パターンが得られた。【００６８】  得られたＬｉ４Ｔｉ５Ｏ１２粗粉末を用いて、ジェットミル粉砕および分級の処理を行った。得られた粉末は、走査型電子顕微鏡（ＳＥＭ）による観察から、粒径が０．７μｍ程度の単粒子に粉砕されていることを確認した。分級処理後のＬｉ４Ｔｉ５Ｏ１２粉末を、比表面積測定装置（トライスターＩＩ  ３０２０、島津製作所製）を用いてＢＥＴ比表面積を測定したところ、６．８ｍ２／ｇであった。【００６９】  ［負極極板の作製］  上記の方法により得られたＬｉ４Ｔｉ５Ｏ１２と、導電剤としてのカーボンブラックと、結着剤としてのポリフッ化ビニリデンとを、質量比で、Ｌｉ４Ｔｉ５Ｏ１２：アセチレンブラック：ＰＶｄＦ＝１００：７：３となるように秤量し、分散媒としてのＮ−メチル−２−ピロリドンを加えて、これらを混練して負極合剤スラリーを調製した。次いで、上記負極合剤スラリーを、アルミニウム箔からなる負極集電体の両面に塗布し、これを乾燥させた後、圧延ローラーにより圧延し、さらにアルミニウム製の集電タブを取り付けることにより、負極集電体の両面に負極合剤層が形成された負極極板を作製した。【００７０】  ［非水電解質の調製］  ＰＣ（プロピレンカーボネート）とＥＭＣ（エチルメチルカーボネート）とＤＭＣ（ジメチルカーボネート）とを２５：３５：４０の体積比で混合した混合溶媒に、溶質としてのＬｉＰＦ６を１．２モル／リットルの割合で溶解させた。【００７１】  ［電池の作製］  このようにして得た正極および負極を、ＰＰ（ポリプロピレン）/ＰＥ（ポリエチレン）/ＰＰの三層からなるセパレータを介して対向するように巻取って巻取り体を作製し、１０５℃、１５０分の条件で真空乾燥した後、アルゴン雰囲気下のグローブボックス中にて、巻取り体を上記非水電解質とともにアルミニウムラミネートシートからなる外装体に封入することにより、電池を作製した。電池の設計容量は１１ｍＡｈであった。【００７２】  ＜実施例２＞  共沈により得られた［Ｎｉ０．３５Ｃｏ０．３５Ｍｎ０．３０］（ＯＨ）２で表される水酸化物を５００℃で焼成して、ニッケルコバルトマンガン複合酸化物を得た。次に、炭酸リチウムと、上記で得たニッケルコバルトマンガン複合酸化物と、酸化タングステン（ＷＯ３）とを、リチウムと、ニッケル、コバルト及びマンガンの総量と、タングステンとのモル比が１．２０：１：０．００５になるように、石川式らいかい乳鉢にて混合した。その後、この混合物を空気雰囲気中にて９００℃で２０時間熱処理後に粉砕することにより、タングステンを固溶させたＬｉ１．２［Ｎｉ０．３５Ｃｏ０．３５Ｍｎ０．３０］Ｏ２で表される第一リチウム含有遷移金属酸化物を得た。得られた粉末は、走査型電子顕微鏡（ＳＥＭ）による観察により、酸化タングステン（ＷＯ３）��未反応物が残っていないことを確認した。【００７３】  次に、共沈により得られた［Ｎｉ０．２Ｃｏ０．６Ｍｎ０．２］（ＯＨ）２で表される水酸化物を５００℃で焼成して、ニッケルコバルトマンガン複合酸化物を得た。炭酸リチウムと、上記で得たニッケルコバルトマンガン複合酸化物とを、リチウムと、ニッケル、コバルト及びマンガンの総量とのモル比が１．２０：１になるように、石川式らいかい乳鉢にて混合した。その後、この混合物を空気雰囲気中にて９００℃で２０時間熱処理後に粉砕することにより、Ｌｉ１．２［Ｎｉ０．２Ｃｏ０．６Ｍｎ０．２］Ｏ２で表される第二リチウム含有遷移金属酸化物を得た。【００７４】  上記タングステンを固溶させたＬｉ１．２［Ｎｉ０．３５Ｃｏ０．３５Ｍｎ０．３０］Ｏ２と、上記Ｌｉ１．２［Ｎｉ０．２Ｃｏ０．６Ｍｎ０．２］Ｏ２とを、ハイビスディスパーミックス（プライミクス社製）を用いて混合し、正極活物質を作製した。得られた正極活物質中における、第一リチウム含有遷移金属酸化物中のニッケル、コバルト及びマンガンの総量と、第二リチウム含有遷移金属酸化物中のニッケル、コバルト及びマンガンの総量と、第一リチウム含有遷移金属酸化物中に固溶しているタングステンは、モル比で０．８００：０．２００：０．００４であった。これを正極活物質Ａ２とした。【００７５】  実施例２では、正極活物質Ａ２を用いたこと以外は、実施例１と同様の条件とし、電池を作製した。【００７６】  ＜実施例３＞  上記タングステンを固溶させたＬｉ１．２［Ｎｉ０．３５Ｃｏ０．３５Ｍｎ０．３０］Ｏ２と、上記Ｌｉ１．２［Ｎｉ０．２Ｃｏ０．６Ｍｎ０．２］Ｏ２と、酸化タングステン（ＷＯ３）とを、ハイビスディスパーミックス（プライミクス社製）を用いて混合し、正極活物質を作製した。この際、Ｌｉ１．２［Ｎｉ０．３５Ｃｏ０．３５Ｍｎ０．３０］Ｏ２及びＬｉ１．２［Ｎｉ０．２Ｃｏ０．６Ｍｎ０．２］Ｏ２中におけるニッケル、コバルト及びマンガンの総量と、酸化タングステン（ＷＯ３）中のタングステンとのモル比が、０．９９６０．００４の割合となるよう混合した。得られた正極活物質中における、第一リチウム含有遷移金属酸化物中のニッケル、コバルト及びマンガンの総量と、第二リチウム含有遷移金属酸化物中のニッケル、コバルト及びマンガンの総量と、酸化タングステンとして含まれるタングステンは、モル比で０．７９６：０．２００：０．００４であった。これを正極活物質Ａ３とした。また、作製した正極極板を走査型電子顕微鏡（ＳＥＭ）にて観察したところ、平均粒径が１５０ｎｍの酸化タングステン粒子が、リチウム含有遷移金属酸化物粒子の表面に付着していた。【００７７】  実施例３では、正極活物質Ａ３を用いたこと以外は、実施例１と同様の条件とし、電池を作製した。【００７８】  ＜実施例４＞  上記Ｌｉ１．２［Ｎｉ０．３５Ｃｏ０．３５Ｍｎ０．３０］Ｏ２と、上記タングステンを固溶させたＬｉ１．２［Ｎｉ０．２Ｃｏ０．６Ｍｎ０．２］Ｏ２と、酸化タングステン（ＷＯ３）とを、ハイビスディスパーミックス（プライミクス社製）を用いて混合し、正極活物質を作製した。この際、Ｌｉ１．２［Ｎｉ０．３５Ｃｏ０．３５Ｍｎ０．３０］Ｏ２及びＬｉ１．２［Ｎｉ０．２���ｏ０．６Ｍｎ０．２］Ｏ２中におけるニッケル、コバルト及びマンガンの総量と、酸化タングステン（ＷＯ３）中のタングステンとのモル比が、０．９９５５：０．００４５の割合となるよう混合した。得られた正極活物質中における、第一リチウム含有遷移金属酸化物中のニッケル、コバルト及びマンガンの総量と、第二リチウム含有遷移金属酸化物中のニッケル、コバルト及びマンガンの総量と、酸化タングステンとして含まれるタングステンは、モル比で０．８９５５：０．１００：０．００４５であった。これを正極活物質Ａ４とした。【００７９】  実施例４では、正極活物質Ａ４を用いたこと以外は、実施例１と同様の条件とし、電池を作製した。【００８０】  ＜実施例５＞  上記Ｌｉ１．２［Ｎｉ０．３５Ｃｏ０．３５Ｍｎ０．３０］Ｏ２と、上記タングステンを固溶させたＬｉ１．２［Ｎｉ０．２Ｃｏ０．６Ｍｎ０．２］Ｏ２と、酸化タングステン（ＷＯ３）とを、ハイビスディスパーミックス（プライミクス社製）を用いて混合し、正極活物質を作製した。この際、Ｌｉ１．２［Ｎｉ０．３５Ｃｏ０．３５Ｍｎ０．３０］Ｏ２及びＬｉ１．２［Ｎｉ０．２Ｃｏ０．６Ｍｎ０．２］Ｏ２中におけるニッケル、コバルト及びマンガンの総量と、酸化タングステン（ＷＯ３）中のタングステンとのモル比が、０．９９６：０．００４の割合となるよう混合した。得られた正極活物質中における、第一リチウム含有遷移金属酸化物中のニッケル、コバルト及びマンガンの総量と、第二リチウム含有遷移金属酸化物中のニッケル、コバルト及びマンガンの総量と、酸化タングステンとして含まれるタングステンは、モル比で０．７９６：０．２００：０．００４であった。これを正極活物質Ａ５とした。【００８１】  実施例５では、正極活物質Ａ５を用いたこと以外は、実施例１と同様の条件とし、電池を作製した。【００８２】  ＜実施例６＞  上記Ｌｉ１．２［Ｎｉ０．３５Ｃｏ０．３５Ｍｎ０．３０］Ｏ２と、上記タングステンを固溶させたＬｉ１．２［Ｎｉ０．２Ｃｏ０．６Ｍｎ０．２］Ｏ２と、酸化タングステン（ＷＯ３）とを、ハイビスディスパーミックス（プライミクス社製）を用いて混合し、正極活物質を作製した。この際、Ｌｉ１．２［Ｎｉ０．３５Ｃｏ０．３５Ｍｎ０．３０］Ｏ２及びＬｉ１．２［Ｎｉ０．２Ｃｏ０．６Ｍｎ０．２］Ｏ２中におけるニッケル、コバルト及びマンガンの総量と、酸化タングステン（ＷＯ３）中のタングステンとのモル比が、０．９９６５：０．００３５の割合となるよう混合した。得られた正極活物質中における、第一リチウム含有遷移金属酸化物中のニッケル、コバルト及びマンガンの総量と、第二リチウム含有遷移金属酸化物中のニッケル、コバルト及びマンガンの総量と、酸化タングステンとして含まれるタングステンは、モル比で０．６９６５：０．３００：０．００３５であった。これを正極活物質Ａ６とした。【００８３】  実施例６では、正極活物質Ａ６を用いたこと以外は、実施例１と同様の条件とし、電池を作製した。【００８４】  ＜実施例７＞  上記Ｌｉ１．２［Ｎｉ０．３５Ｃｏ０．３５Ｍｎ０．３０］Ｏ２と、上記タングステンを固溶させたＬｉ１．２［Ｎｉ０．２Ｃｏ０．６Ｍｎ０．２］Ｏ２と、酸化タングステン（ＷＯ３）とを、ハイビ���ディスパーミックス（プライミクス社製）を用いて混合し、正極活物質を作製した。この際、Ｌｉ１．２［Ｎｉ０．３５Ｃｏ０．３５Ｍｎ０．３０］Ｏ２及びＬｉ１．２［Ｎｉ０．２Ｃｏ０．６Ｍｎ０．２］Ｏ２中におけるニッケル、コバルト及びマンガンの総量と、酸化タングステン（ＷＯ３）中のタングステンとのモル比が、０．９９７：０．００３の割合となるよう混合した。得られた正極活物質中における、第一リチウム含有遷移金属酸化物中のニッケル、コバルト及びマンガンの総量と、第二リチウム含有遷移金属酸化物中のニッケル、コバルト及びマンガンの総量と、酸化タングステンとして含まれるタングステンは、モル比で０．５９７：０．４００：０．００３であった。これを正極活物質Ａ７とした。【００８５】  実施例７では、正極活物質Ａ７を用いたこと以外は、実施例１と同様の条件とし、電池を作製した。【００８６】  ＜比較例１＞  比較例１では、上記Ｌｉ１．２［Ｎｉ０．３５Ｃｏ０．３５Ｍｎ０．３０］Ｏ２を正極活物質Ｂ１として用いたこと以外は、実施例１と同様の条件とし、電池を作製した。【００８７】  ＜比較例２＞  共沈により得られた［Ｎｉ０．２Ｃｏ０．６Ｍｎ０．２］（ＯＨ）２で表される水酸化物を５００℃で焼成して、ニッケルコバルトマンガン複合酸化物を得た。炭酸リチウムと、上記で得たニッケルコバルトマンガン複合酸化物とを、リチウムと、ニッケル、コバルト及びマンガンの総量とのモル比が１．２０：１になるように、石川式らいかい乳鉢にて混合した。その後、この混合物を空気雰囲気中にて９００℃で２０時間熱処理後に粉砕することにより、Ｌｉ１．２［Ｎｉ０．２Ｃｏ０．６Ｍｎ０．２］Ｏ２で表されるリチウム含有遷移金属酸化物を得た。【００８８】  上記Ｌｉ１．２［Ｎｉ０．３５Ｃｏ０．３５Ｍｎ０．３０］Ｏ２と、上記Ｌｉ１．１［Ｎｉ０．２Ｃｏ０．６Ｍｎ０．２］Ｏ２とを、ハイビスディスパーミックス（プライミクス社製）を用いて混合し、正極活物質を作製した。得られた正極活物質中における、Ｌｉ１．２［Ｎｉ０．３５Ｃｏ０．３５Ｍｎ０．３０］Ｏ２中のニッケル、コバルト及びマンガンの総量と、Ｌｉ１．２［Ｎｉ０．２Ｃｏ０．６Ｍｎ０．２］Ｏ２中のニッケル、コバルト及びマンガンの総量とは、モル比で０．８００：０．２００であった。これを正極活物質Ｂ２とした。【００８９】  比較例２では、正極活物質Ｂ２を用いたこと以外は、実施例１と同様の条件とし、電池を作製した。【００９０】  ＜比較例３＞  上記Ｌｉ１．２［Ｎｉ０．３５Ｃｏ０．３５Ｍｎ０．３０］Ｏ２と、酸化タングステン（ＷＯ３）とを、ハイビスディスパーミックス（プライミクス社製）を用いて混合し、正極活物質を作製した。得られた正極活物質中における、Ｌｉ１．２［Ｎｉ０．３５Ｃｏ０．３５Ｍｎ０．３０］Ｏ２中のニッケル、コバルト及びマンガンの総量と、酸化タングステンとして含まれるタングステンは、モル比で０．９９５：０．００５であった。これを正極活物質Ｂ３とした。【００９１】  比較例３では、正極活物質Ｂ３を用いたこと以外は、実施例１と同様の条件とし、電池を作製した。【００９２】  実施例１〜７及び比較例１〜３の各電池について、以下の条件で５サイクル充放電した。【００９３】  （初期充放電条件）  １サイクル目の充放電条件：２５℃の温度条件下において、２．２ｍＡの充電電流で電池電圧が２．６５Ｖまで定電流充電を行い、次に２．２ｍＡの放電電流で１．５Ｖまで定電流放電した。【００９４】  ２サイクル目〜５サイクル目の充放電条件：２５℃の温度条件下において、１１ｍＡの充電電流で電池電圧が２．６５Ｖまで定電流充電を行い、更に電池電圧が２．６５Ｖの定電圧で電流が０．４ｍＡになるまで定電圧充電を行った。次に、１１ｍＡの放電電流で１．５Ｖまで定電流放電した。尚、上記充電と放電との間の休止間隔は１０分間とした。【００９５】  （高温保存試験）  上記５サイクルの充放電後に、２５℃の温度条件において、２．６５Ｖまで定電流充電を行い、８０℃の温度条件で１４時間静置し、その後２５℃の温度条件において放電させた。【００９６】  （低温ＩＶ抵抗測定条件）  上記高温保存試験の後に、−１０℃の温度条件において、１．５Ｖまで定電流放電した後、定格容量の５０％だけ充電した。その状態から、２ｍＡ、１０ｍＡ、２０ｍＡ、５０ｍＡの各電流値で１０秒間放電させ、各電流値に対する１０秒放電後電圧値をプロットして直線近似した傾きから、ＩＶ抵抗を求めた。【００９７】  表１に、実施例１〜７及び比較例１〜３の電池の保存後低温ＩＶ抵抗の結果をまとめた。【００９８】
【表１】
2017094237.tif 000002
【００９９】  比較例１と比較例２を比較すると、比較例２の電池の方が、高い保存後ＩＶ抵抗を示した。これは、正極中にＣｏ比率の高い第二リチウム含有遷移金属酸化物を含むことにより、正極中からＣｏが溶出して負極上に析出して、負極の抵抗上昇を促進してしまうためであると考えられる。【０１００】  実施例１と比較例２を比較すると、Ｗが固溶した第二リチウム含有遷移金属酸化物を含む実施例１の方が、低い保存後ＩＶ抵抗を示した。これは、正極中にＷが固溶している第二リチウム含有遷移金属酸化物を含むことにより、正極中からＣｏだけでなくＷも溶出して、負極上にＣｏとＷが共存することで、リチウムチタン複合酸化物を含む負極の反応活性が上げられ、特異的に高い負極抵抗上昇抑制効果が得られたためであると考えられる。【０１０１】  実施例２と比較例２を比較すると、Ｗが固溶した第一リチウム含有遷移金属酸化物を含む実施例２の方が、低い保存後ＩＶ抵抗を示した。これは、正極中にＷが固溶している第一リチウム含有遷移金属酸化物を含むことにより、正極中からＣｏだけでなくＷも溶出して、負極上にＣｏとＷが共存することで、リチウムチタン複合酸化物を含む負極の反応活性が上げられ、特異的に高い負極抵抗上昇抑制効果が得られたためであると考えられる。【０１０２】  実施例１と実施例２を比較すると、実施例２の方が、低い保存後ＩＶ抵抗を示した。これは、第二リチウム含有遷移金属酸化物よりも第一リチウム含有遷移金属酸化物にＷが固溶している方が、Ｗがより溶出しやすく、より高い負極抵抗上昇抑制効果が得られたためであると考えられる。【０１０３】  実施例１〜７を比較すると、実施例２よりも実施例３の方が、より低い保存後ＩＶ抵抗を示し、実施例１よりも実施例４〜７の方が、より低い保存後ＩＶ抵抗を示した。これは、Ｗが第一あるいは第二リチウム含有遷移金属酸化物中に固溶しているだけでなく、酸化タングステンとしても正極中に存在している方が、正極からＷが溶出しやすく、より高い負極抵抗上昇抑制効果が得られたためであると考えられる。
【産業上の利用可能性】
【０１０４】  本発明は、非水電解質二次電池に利用できる。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
正極と、負極と、正極と負極との間に配置されたセパレータと、非水電解質と、を備える非水電解質二次電池であって、
前記正極は、Ｌｉを除く金属元素のモル総量に対するＮｉの割合が３０モル％以上である第一リチウム含有遷移金属酸化物と、Ｌｉを除く金属元素のモル総量に対するＣｏの割合が６０モル％以上であって、Ｎｉの割合が２０モル％以下である第二リチウム含有遷移金属酸化物と、タングステン元素と、を含み、
前記負極は、リチウムチタン複合酸化物を含み、
前記正極中に含まれる前記タングステン元素の一部は、前記第一リチウム含有遷移金属酸化物及び前記第二リチウム含有遷移金属酸化物のうち少なくともいずれか一方に固溶した状態で存在し、前記正極中に含まれる前記タングステン元素の他の一部は、タングステン化合物として、前記第一リチウム含有遷移金属酸化物及び前記第二リチウム含有遷移金属酸化物のうち少なくともいずれか一方の表面に付着した状態で存在している、非水電解質二次電池。
【請求項２】
前記タングステン化合物のタングステン元素は、前記リチウム含有遷移金属酸化物中のＬｉを除く金属元素のモル総量に対して、０．０１〜３．０モル％含まれている、請求項１に記載の非水電解質二次電池。
【請求項３】
前記リチウム含有遷移金属酸化物に固溶した状態で存在するタングステン元素は、前記リチウム含有遷移金属酸化物中のＬｉを除く金属元素のモル総量に対して、０．０１〜３．０モル％含まれている、請求項１〜２のいずれか１項に記載の非水電解質二次電池。
【請求項４】
前記タングステン化合物は酸化タングステンである、請求項１〜３のいずれか１項に記載の非水電解質二次電池。
【請求項５】
前記酸化タングステンは、ＷＯ３である、請求項４に記載の非水電解質二次電池。
【国際調査報告】
2017094237.tif 000003
2017094237.tif 000004
2017094237.tif 000005